(57)【特許請求の範囲】
【請求項１】
消失模型と中子を組み合わせた複合型の構造体であって、
上記消失模型は、その外形が鋳物製品の外形と同一形状をなすと共に、削り出し加工によって形成された少なくとも２分割構造になり、
上記中子は、上記鋳物製品の中空部と同一形状をなす部分と幅木部分とからなり、
上記複合型の構造体は、上記中子を上記消失模型で挟み込んでなるものとし、
上記分割構造の消失模型で上記中子を挟み込む際、この挟み込みを妨げる各分割模型における中子の幅木部分を連結して一体化すると共に、該幅木部分が貫通する上記各分割模型の開口部を一体化したことを特徴とする複合型の構造体。
【請求項２】
前記消失模型の内面と前記中子の外面との間に閉空間を設けたことを特徴とする請求項１に記載の複合型の構造体。
【請求項３】
前記中子がラピッドプロトタイピング造形法によって形成されたものであることを特徴とする請求項１または２に記載の複合型の構造体。
【請求項４】
請求項１〜３のいずれか一項に記載の複合型の構造体を鋳物砂中に埋設してなる鋳型。
【請求項５】
請求項１〜３のいずれか一項に記載の複合型の構造体を鋳物砂中に埋設してなる鋳型を用いることを特徴とする鋳造方法。
【発明の詳細な説明】
【技術分野】
【０００１】
本発明は、複合型の構造体ならびにその構造体を用いる鋳型および鋳造方法に関し、特に、設計上の自由度が高く、薄肉で、大型の製品、例えば大型ディーゼルエンジン用部品を効率的で安価に鋳造しようとするものである。
【背景技術】
【０００２】
現在、鋳造製品は様々な分野で、様々な形状、大きさおよび材質のものが使用されている。一般的に、それらの中でも特に鋳造の難しい製品として、大型の製品や、複雑な中子を多数使用する製品等が挙げられる。
例えば、現在製造されている鋳造部品のうち製造が難しい物の一つとしてエンジン用のシリンダヘッドが挙げられる。シリンダヘッドは製品内部に複雑な中空構造を有し、薄肉で優れた肉厚精度が要求される。特に大型ディーゼルエンジン用のシリンダヘッドは、自動車用などの小型のものと比較して高強度が要求される。高強度を達成するため自動車用で一般的に採用されるアルミ系合金ではなく、高融点で鋳造の難しい鋳鉄が採用され、さらにシリンダヘッドが大型であることから重量が大きく製造が難しい。
以下、このような難易度の高い鋳造品を製造する際の各従来製造法の特徴と、各々が抱える問題点、他者の研究開発動向等について説明する。
【０００３】
（木型法）
木型法は、最初に木型または金型を設計・製作し、これを用いて作った砂鋳型で同形状の製品を大量に製造するプロセスである（例えば、特許文献１）。現在のディーゼルエンジン用鋳鉄製部品は、ほぼ100％がシェルモールド法やコールドボックス法による中子を用いた木型法で製造されている。ただし、砂型同士を組み立てる際のズレや隙間が製品に寸法不良やバリ、肉厚の偏りといった欠陥を起こしてしまい、肉厚精度の低下を招いていた。また、アンダーカットや抜け勾配等の設計上の制約が存在する。
【０００４】
（フルモールド法）
フルモールド法は、発泡消失模型を使用する鋳造法（例えば、特許文献２）で、原理的に中子が不要で肉厚の偏りや砂カミの問題がないという特長を有している。近年では、発泡消失模型の製作にＩＴおよびＮＣ（数値制御加工）が導入されたことで、以前に比して製造期間が大幅に短縮され、量産にも適合してきている。また、発泡消失模型自体が軽くて扱いやすいことから、特に大型製品を製造しやすいという利点がある。しかしながら、シリンダヘッドのような複雑な中空構造を有する製品の製造では、中空構造の内部に砂を詰めることができないため製造できない。また、薄肉製品にも適用が難しい。
【０００５】
（ＲＰ造形法）
ＲＰ（ラピッドプロトタイピング）造形法は、３ＤＣＡＤデータからダイレクトに砂型を製造する技術である（例えば、特許文献３）。このＲＰ造型法は、複雑形状の砂型を容易に製作でき、寸法精度が良いという利点がある。一方で造形装置の限界から大型製品は製造できず、また造型コストが嵩むことから、量産製品に用いるためには造型コストを抑える必要がある。
【先行技術文献】
【特許文献】
【０００６】
【特許文献１】特公昭５８−５７２５７号公報
【特許文献２】特開２００４−１３６３２５号公報
【特許文献３】特開平０９−１６８８４０号公報
【発明の概要】
【発明が解決しようとする課題】
【０００７】
本発明は、上記の問題を解決するもので、設計上の自由度が高く、薄肉で、大型の製品、例えば大型ディーゼルエンジン用部品を効率的で安価に鋳造することのできる鋳造用構造体を、その構造体を用いる鋳型および鋳造方法とともに提供することを目的とする。
【課題を解決するための手段】
【０００８】
さて、本発明者らは、上記の課題を解決すべく鋭意検討を重ねた結果、製品の外側の形状はフルモールド鋳造法で形成する一方で、製品の複雑な中空構造に対しては、好ましくはＲＰ造形法で形成した中子を適用するようにすれば、複雑な中空構造を有する大型製品を鋳造する場合であってもフルモールド鋳造法を利用することができ、その結果、上記した問題を有利に解決できるとの知見を得た。
本発明は、上記の知見に基づくものである。
【０００９】
すなわち、本発明の要旨構成は、以下のとおりである。
１．消失模型と中子を組み合わせた複合型の構造体であって、
上記消失模型は、その外形が鋳物製品の外形と同一形状をなすと共に、削り出し加工によって形成された少なくとも２分割構造になり、
上記中子は、上記鋳物製品の中空部と同一形状をなす部分と幅木部分とからなり、
上記複合型の構造体は、上記中子を上記消失模型で挟み込んでなるものとし、
上記分割構造の消失模型で上記中子を挟み込む際、この挟み込みを妨げる各分割模型における中子の幅木部分を連結して一体化すると共に、該幅木部分が貫通する上記各分割模型の開口部を一体化したことを特徴とする複合型の構造体。
【００１０】
２．前記消失模型の内面と前記中子の外面との間に閉空間を設けたことを特徴とする上記１の複合型の構造体。
【００１２】
３．前記中子がラピッドプロトタイピング造形法によって形成されたものであることを特徴とする上記１または２の複合型の構造体。
【００１３】
４．上記１〜３のいずれか一つの複合型の構造体を鋳物砂中に埋設してなる鋳型。
【００１４】
５．上記１〜３のいずれか一つの複合型の構造体を鋳物砂中に埋設してなる鋳型を用いることを特徴とする鋳造方法。
【発明の効果】
【００１５】
本発明に従う複合型の構造体によれば、鋳物製品の外形は消失模型を用いて形成する一方で、鋳物製品の中空構造に対しては中子を適用することができるため、複雑な中空構造を有する大型の鋳物製品を製造することができる。
また、消失模型の内面と中子の外面との間に適当な形状の閉空間を設けることによって、消失模型の内面形状を簡略化することができ、その結果、製造期間を短縮し、コストを低減することができる。
さらに、分割構造の消失模型で中子を挟み込む際、この挟み込みを妨げる各分割模型における中子の幅木部分を連結して一体化することによって、幅木が貫通する消失模型の開口部を一体化し、この一体化した開口部を、一体化した幅木部分で覆うことが可能となる。従って、分割模型の挟み込みが妨げられないので、消失模型の分割点数を低減することができる。
【００１６】
また、本発明に従い、中子をラピッドプロトタイピング造形法によって一体的に形成することにより、中子−中子間距離の精度を向上させることができるため、鋳物製品内部の薄肉構造に対して有利に適用することができる。
【００１７】
さらに、本発明に従い、複合型の構造体を鋳物砂中に埋設して鋳型とすることにより、複雑な中空構造を有する大型の鋳物製品を有利に製造することができる。
【図面の簡単な説明】
【００１８】
【図１】（ａ）は、本発明に係る複合型の構造体を用いて製造される鋳物製品の一例を示す図である。（ｂ）は（ａ）のＸ−Ｘ断面図である。
【図２】本発明の実施形態に係る複合型の構造体を分解して示す図である。
【図３】（ａ）は、本発明の実施形態に係る複合型の構造体を組み立てた図である。（ｂ）は（ａ）のＹ−Ｙ断面図である。
【図４】本発明のより好ましい実施形態に係る複合型の構造体を分割して示す図である。
【図５】（ａ）は、本発明のより好ましい実施形態に係る複合型の構造体を組み立てた図である。（ｂ）は（ａ）のＹ−Ｙ断面図である。
【図６】本発明の実施形態に従う鋳造要領を説明するための図である。
【図７】（ａ）は、本発明の実施例における鋳物製品の斜視図である。（ｂ）は（ａ）のＺ−Ｚ断面図である。
【図８】本発明の実施例における複合型の構造体を埋め込んだ鋳型構造を説明するための図である。
【図９】本発明の実施例における鋳物製品を従来の木型法により製造する場合の鋳型構造を説明するための図である。
【発明を実施するための形態】
【００１９】
以下、本発明に係る複合型の構造体について具体的に説明する。
まず、本発明の実施形態に従う複合型の構造体を用いて製造される鋳物製品の一例について説明する。
図１に、このような一例としての鋳物製品１を示す。鋳物製品１は、立方体状の外形をなし、各面に、対向する面に向けて貫通する円筒状の貫通孔１ａを２本ずつ有している。この計６本の貫通孔１ａは、互いに同一の大きさの内径を有している。各面において、２本の貫通孔１ａ、１ａはいずれも当該面の中心線上に位置している。当該中心線上においてこれら２本の貫通孔１ａ、１ａは、互いの間隔が貫通孔１ａの直径ｄに等しく、それぞれ面の縁との間隔が貫通孔１ａの半径ｄ／２に等しくなっている。また、対になる貫通孔１ａ、１ａは、それぞれ、幅方向、高さ方向、奥行き方向に並んでいる。また、これらの貫通孔１ａによって形成される鋳物製品１の中空部には、立方体状の空洞１ｂが統合されている。空洞１ｂの中心は、鋳物製品１の中心と一致している。さらに、空洞１ｂの一辺の長さは、この例で貫通孔１ａの直径ｄの２倍であり、空洞１ｂは、図示したように、各角部が丸められた形状となっている。
【００２０】
次に、本発明の実施形態に従う複合型の構造体について、図２および３を用いて説明する。
図中、２−１は上側消失模型、２−２は下側消失模型、２−３は右側消失模型、２−４は左側消失模型であり、これらで消失模型２を構成する。また、３−１は円柱状部、３−２は立方体状部、３ａは幅木であり、これらで中子３を構成する。２−１ａ、２−２ａ、２−３ａ、２−４ａはそれぞれ、消失模型２−１、２−２、２−３、２−４に設けた孔である。
消失模型２は、本例では上下左右の４分割構造になり、上側消失模型２−１、下側消失模型２−２、右側消失模型２−３および左側消失模型２−４で中子３を上下左右から挟み込む構造となっている。
【００２１】
消失模型２の外形は、鋳物製品１の外形と同一の形状をなしている。すなわち、消失模型２は、上側消失模型２−１、下側消失模型２−２、右側消失模型２−３および左側消失模型２−４を組み立てた際に、立方体状の外形をなし、各面に、鋳物製品１における貫通孔１ａと同一の配置および直径になる孔２−１ａ、２−２ａ、２−３ａ、２−４ａを２つずつ有している。
消失模型の厚みｔについては、中子との組立て、鋳物砂への埋設、鋳込み作業等鋳造上の各作業時に変形または破損しない程度の厚みを確保する必要がある。また、消失模型２の内面形状は凹凸をできるだけ避け、平坦に形成することが好ましい。平坦に形成することにより、消失模型の製造が容易となり、消失模型の造型時間が短縮されるからである。消失模型２の内面形状を平坦に形成することにより、中子３を消失模型２で挟み込んで図３のような構造体Ｐとした際に、消失模型２の内面と中子３の外面との間には閉空間Ｓが生じるが、この閉空間Ｓをそのまま有効活用することができる。すなわち、閉空間Ｓを鋳込み作業の際、溶湯で置換して製品の一部とすることができる。
【００２２】
中子３は、上述した鋳物製品１の中空部と実質的に同一の形状を成している。すなわち、中子３は、鋳物製品１の６本の貫通孔１ａにそれぞれ対応した６本の円柱状部３−１と、鋳物製品１の立方体状の空洞１ｂに対応した立方体状部３−２とを有する。
また、中子３は、各円柱状部３−１の両端にそれぞれ、消失模型２に組みつけられた際に消失模型２から突出する幅木部分３ａをそなえている。
【００２３】
以上、４分割構造になる消失模型を用いた複合型の構造体の構造について説明したが、次に、より好ましい実施形態として、図４および５に示す２分割構造になる消失模型について説明する。
図中、４−１ｂ、４−２ｂは対になる４−１ａ、４−１ａを一体化した半トラック状の孔、３ｂは幅木３ａ、３ａを一体化したトラック状の幅木である。
【００２４】
消失模型４の外形は、鋳物製品１の外形と実質的に同一の形状をなしている。すなわち、消失模型４は、上側消失模型４−１および下側消失模型４−２を組み立てた際に、立方体状の外形をなし、各面に、鋳物製品１における貫通孔１ａと同一の配置および直径の孔４−１ａ、４−２ａを２つずつ有する。ただし、消失模型４の上下分割線を挟んで並ぶ孔については、模型分割方向に開口した孔４−１ｂ、４−２ｂ（これらが合わさったトラック状の孔を４ｂと呼ぶ）とし、これにより、消失模型で中子を挟み込むことを可能としている。その結果、消失模型の分割点数が２点に低減され、消失模型の組立に要する工数を低減し、生産効率を向上させている。
【００２５】
中子３は、各円柱状部３−１の両端にそれぞれ、消失模型４に組みつけられた際に消失模型４から突出する幅木部分３ａが形成されている。ただし、消失模型４の上下分割線を挟んで並ぶ一対の幅木部分については、これらを連結して一体化した幅木部分３ｂとしている。従って、中子３を消失模型４−１、４−２で挟み込んで、図５のような構造体Ｐとした際に、この一体化した幅木部分３ｂにより、消失模型の孔４ｂを塞ぐことができ、その結果、鋳物砂中に埋設した際に鋳物砂が消失模型の孔４ｂから消失模型の内部に侵入することを防止することができる。
【００２６】
次に、本発明の実施形態に従う消失模型および中子の形成方法について説明する。
消失模型は、所望の方法によって形成することができるが、発泡ポリスチレンのブロックを削り出し加工することによって形成するのが好ましい。また、削り出しは、ＮＣ加工により削り出すのが好ましく、例えば、鋳物製品の形状を３ＤＣＡＤ設計し、このデータを用いて行うことにより鋳物製品の製造期間を短縮化することができる。なお、発泡ポリスチレンに代えて、発泡ポリメタクリル酸メチル等の他の樹脂材で形成しても良い。発泡ポリスチレンは発泡倍率２０〜７０倍、発泡ポリメタクリル酸メチルは発泡倍率２０〜７０倍とすることが好ましい。
【００２７】
中子は、従来の木型法等により造型することもできるが、ＲＰ造形法により造型するのが好ましい。ＲＰ造形法により中子を一体的に形成することにより、中子−中子間の距離を高精度で造型することができ、当該中子を用いることで、中空部に薄肉部を有する鋳物製品を精度良く製造することができるからである。また、ＲＰ造形法によれば、鋳物製品の形状を３ＤＣＡＤ設計して得られたデータを用いて直接中子を造型することができるため、鋳物製品の製造期間を短縮化することができる。さらに、ＲＰ造形法は、同じ大きさならば複雑形状であっても単純形状であっても、同じ速度、同じ価格で製造できため、複雑な形状の中子の製造に適している。
【００２８】
ＲＰ造形法を用いて中子を製造する場合、鋳物製品の形状を３ＤＣＡＤ設計して得られたデータに基づき、機械加工を用いずに、材料を一層ずつ積層しながら中子を直接形成することができる。好ましくは、印刷造形法を用いる。すなわち、ＲＰ中子造形装置（例えば、Ｐｒｏｍｅｔａｌ  ＲＣＴ  Ｓ−ｐｒｉｎｔ（商標）、販売元：株式会社ＥＸ  ＯＮＥ）を用いて、まず、ブレード機構により砂と硬化剤を混練したものの薄層を平らな表面上に均一に拡げ、この薄層における所定の領域に対して、上記した３ＤＣＡＤデータに基づきインクジェットノズルヘッドを走査させてバインダー（結合剤）を印刷する。バインダーが印刷された領域の層は、接合状態となるとともに、既に形成済の下層とも結合する。そして、中子全体が完成するまで、薄層を上部に順次形成させ、バインダーを印刷する工程を繰り返す。最終的に、バインダーが付着されなかった領域は、非結合状態であるため、中子を装置から取り出す際に、砂と硬化剤の混練物は容易に除去することができるので、中子が分離可能となる。以上の操作により、所望の三次元構造の中子が製造できる。
【００２９】
なお、中子の造形に用いる砂の素材としては、天然けい砂を用いるのが一般的である。天然けい砂は直径100〜250μｍの範囲のものが好ましい。また、バインダーとしては、フラン樹脂を用いるのが好ましい。フラン樹脂としては、例えば、フルフリルアルコール、フルフリルアルコールとアルデヒド類の縮合物、フェノール類とアルデヒド類の縮合物、尿素とアルデヒド類の縮合物よりなる群から選ばれる１種以上か、上記群から選ばれる２種以上の縮合物からなるフラン樹脂が挙げられる。また、硬化剤としては、常温においてフラン樹脂の硬化を促進させるものであれば特に限定されるものではない。
また、砂と硬化剤の混練物一層の厚さは、200〜500μｍの範囲とすることが好ましい。より好ましくは250〜300μｍの範囲である。
なお、中子の造形に用いる砂の素材としては、上述した天然けい砂以外にも、アルミナとシリカの混合組成を主成分とする人工砂や、ジルコン砂等を用いることもできる。
【００３０】
次に、本発明の実施形態に従う複合型の構造体を用いた鋳造方法について、図６を用いて説明する。
図中、５は塗型剤、６は鋳枠、７は湯口、８は湯道、９は鋳物砂であり、その他の構成は図４および５と同じであるので同じ部材には同じ符号を付して示す。
まず、上述のとおり造型した消失模型４と中子３を組立てて、図５に示すような構造体Ｐとする。そして、この構造体Ｐの表面に、耐火性にすぐれ、且つ通気性を有する塗型剤５を塗布し、その後塗型剤５を十分に乾燥させる。なお、塗型剤５としては、水を溶媒とし、コロイダルシリカをバインダーとする、主成分がシリカと黒鉛からなる塗型剤等を用いるのが好ましい。
次に鋳枠６に湯口７、湯道８を形成した後、消失模型４および中子３の構造体Ｐを固定し、鋳物砂９内に埋設し、鋳型とする。なお、鋳物砂９としては、特に制限はないけれども、アルミナとシリカの混合組成を主成分とする人工砂等を用いるのが好ましい。
以上のように鋳型を形成したら、湯口７から溶融金属を注湯する。注湯された溶融金属は、湯道８を通り、消失模型４の内部に侵入し、消失模型４を分解させながら、消失模型４および閉空間Ｓを置換していく。その際、消失模型４の分解により生じたガスは、塗型剤５および鋳物砂９を通じて大気中に放出される。
このように鋳出された鋳物を鋳型から取り出し、中子を破砕して除去することにより、鋳物製品１を得ることができる。このようにして得られた鋳物製品１は、その外形は消失模型４の外形と実質的に同一（すなわち、模型分割方向に開口した孔４−１ｂ、４−２ｂ部分を除いて同一）の形状を成し、鋳物製品１の中空部は中子３の表面形状と実質的に同一（すなわち、幅木部分３ａ、３ｂを除いて同一）の形状を成すものとなる。
【００３１】
以上説明した実施形態においては、略立方体形状をなす鋳物製品を製造する場合の例を用いて説明したが、本発明は特許請求の範囲に記載した構成に従い、これ以外のいかなる外形および中空部形状をなす鋳物製品の製造にも適用することができる。
【００３２】
以上説明した本発明の実施形態に従う複合型の構造体によれば、鋳物製品の外形は消失模型を用いて形成する一方で、鋳物製品の中空構造に対しては中子を適用することができるため、複雑な中空構造を有する大型の鋳物製品を製造することができる。
【実施例】
【００３３】
以上説明した本発明に係る複合型の構造体を用いて、図７に示すエンジンシリンダヘッド１０を製造した。エンジンシリンダヘッド１０の幅ａは４１７ｍｍ、高さｂは２７０ｍｍ、奥行きｃは４２７ｍｍである。
【００３４】
製造に際しては、図８に示す構造の消失模型２と中子３の構造体Ｐを用いた。図８において、図４〜６に示す部材と対応する部材は同一の符号を付して示す。
消失模型４は、上側消失模型４−１と下側消失模型４−２との２分割構造とした。上側消失模型４−１および下側消失模型４−２のそれぞれは、発泡倍率５０倍の発泡ポリスチレンのブロックを、ＮＣ加工機（株式会社菊川鉄工所製）を用い、鋳物製品の形状を３ＤＣＡＤ設計して得られたデータに基づき削り出すことによって形成した。
中子３は、ＲＰ中子造形装置（例えば、Ｐｒｏｍｅｔａｌ  ＲＣＴ  Ｓ−ｐｒｉｎｔ（商標）、販売元：株式会社ＥＸ  ＯＮＥ）を用いて、やはり鋳物製品の形状を３ＤＣＡＤ設計して得られたデータに基づき、一体的に形成した。中子３の造形に用いる砂の素材としては、直径140μｍの天然けい砂を用い、バインダーはフラン樹脂を用いた。また、砂と硬化剤の混練物一層の厚さは、280μｍとした。
以上のとおり形成した消失模型４−１、４−２で中子３を挟み込んで複合型の構造体Ｐとし、この構造体Ｐを鋳物砂９に埋設して鋳型を造型した。その後、溶融金属を注湯し、消失模型４および閉空間Ｓを溶融金属で置換することによってエンジンシリンダヘッド１０を鋳出した。この作業を１０回繰り返し、エンジンシリンダヘッド１０を製造した。
なお、塗型剤５としては、水を溶媒とし、コロイダルシリカをバインダーとする、主成分がシリカと黒鉛からなる塗型剤を用いた。鋳物砂としては、アルミナとシリカの混合組成を主成分とする人工砂を用いた。
【００３５】
このようにして製造した各エンジンシリンダヘッド１０について、鋳バリ、肉厚精度不良、砂カミの発生有無を評価した。鋳バリの発生有無の判断は、各鋳物製品について、外部は目視観察、内部は鋳物製品を切断してやはり目視観察することにより行った。肉厚精度不良の発生有無の判断は、製造したエンジンシリンダヘッド１０の図７（ｂ）中ｅで示した部分の寸法を測定し、その測定値が、肉厚の基準寸法７ｍｍに対する寸法誤差を測定し判断した。砂カミの発生有無の判断は、各鋳物製品を１０箇所で切断し、それぞれの断面について目視と浸透探傷試験により評価した。
【００３６】
また、比較例として、図９に示すとおり、従来の木型法による主型１１と中子１２とを用いて、エンジンシリンダヘッド１０を１０個製造し、同様に鋳バリ、肉厚精度不良、砂カミの発生有無を評価した。なお、主方１１は、上側主型１１−１、下側主型１１−２、右側主型１１−３、左側主型１１−４、奥側主型１１−５および手前側主型１１−６の６分割構造になるものを用い、中子１２は、上側中子１２−１、下側中子１２−２、右側中子１２−３、左側中子１２−４の４分割構造になるものを用いた。
その結果を併せて表１に示す。
なお、従来のフルモールド鋳造法を用いて、エンジンシリンダヘッド１０の製造も試みたが、消失模型の内部に鋳物砂が入らず、エンジンシリンダヘッド１０を製造することはできなかった。
【００３７】
【表１】
0005421235.tif 000002
以上により、本発明に従う消失模型と中子の構造体を用いることにより、鋳物製品の鋳バリ、肉厚精度不良、砂カミの発生が大幅に防止されることが確認された。
【００３８】
参考のため、本発明および従来法のそれぞれを用いてディーゼルエンジンのシリンダヘッドを鋳造した場合について、表２に示す各項目について調べた結果を比較して同表に示す。
【００３９】
【表２】
0005421235.tif 000003
【００４０】
ここで、表中、◎は良好、○はやや良好、△はやや不良、×は不良を意味する。
【産業上の利用可能性】
【００４１】
本発明に従い、製品の外側の形状はフルモールド鋳造法で形成する一方で、製品の複雑な中空構造に対しては、好ましくはＲＰ造形法で形成した中子を適用することにより、複雑な中空構造を有する大型製品を安定して供給することができる。このような大型製品の例としては、エンジンシリンダヘッド、エンジン用ウォーターボックス、エンジン用シリンダブロック、大型ポンプ用羽根車等が挙げられる。
【符号の説明】
【００４２】
１        鋳物製品
１ａ      貫通孔
１ｂ      立方体状空洞
２        消失模型
２−１    上側消失模型
２−２    下側消失模型
２−３    右側消失模型
２−４    左側消失模型
２−１ａ  孔（上側消失模型）
２−２ａ  孔（下側消失模型）
２−３ａ  孔（右側消失模型）
２−４ａ  孔（左側消失模型）
３        中子
３−１    円柱状部
３−２    立方体状部
３ａ      幅木
３ｂ      一体化した幅木
４        消失模型
４−１    上側消失模型
４−２    下側消失模型
４−１ａ  孔（上側消失模型）
４−２ａ  孔（下側消失模型）
４ｂ      トラック状の一体化した孔
４−１ｂ  半トラック状の一体化した孔（上側消失模型）
４−２ｂ  半トラック状の一体化した孔（下側消失模型）
Ｐ        構造体
Ｓ        閉空間
５        塗型剤
６        鋳枠
７        湯口
８        湯道
９        鋳物砂
１０      エンジンシリンダヘッド
１１      主型
１１−１  上側主型
１１−２  下側主型
１１−３  右側主型
１１−４  左側主型
１１−５  奥側主型
１１−６  手前側主型
１２      中子
１２−１  上側中子
１２−２  下側中子
１２−３  右側中子
１２−４  左側中子
【図１】
0005421235.tif 000004
【図２】
0005421235.tif 000005
【図３】
0005421235.tif 000006
【図４】
0005421235.tif 000007
【図５】
0005421235.tif 000008
【図６】
0005421235.tif 000009
【図７】
0005421235.tif 000010
【図８】
0005421235.tif 000011
【図９】
0005421235.tif 000012